표 6 에 나타낸 바 와 같이 , 어느 극판 밀도 에 있 어서 도 , 나트륨 이온 을 포함 하 는 수용액 을 채용 한 세정 공정 을 거쳐 얻 어 진 정극 활물질 을 포함 하 는 실시 예의 정극 에 있 어서 의 상대 저항 증가 율 은 낮 으며 , 사이클 후 의 출력 에 관한 열화 가 억제 되 고 있 었 다 . 이 결과 로 용량 유지 율 뿐 만 아니 라 , 저항 에 있 어서 도 , 나트륨 이온 을 포함 하 는 수용액 을 채용 한 세정 공정 을 거쳐 얻 어 지 는 정극 활물질 을 포함 하 는 비수 계 전해질 2 차 전지 의 특성 이 향상 되 는 것 이 확인 되 었 다 .